(57)【要約】【課題】ワックスコーティングやそれに伴う処理などの施工後の処理が不要でありながら、長期の使用によっても、Ｐ−タイル同士の間の目地部が目立たず、かつ、そこに汚れが付着しない、美観が長期に亘って保たれる解決方法を提供する。【解決手段】ベースフィルム層の、一方の面にハードコート層を、他方の面にホットメルト接着剤からなるホットメルト層を、それぞれ備えた床用目地テープ。【選択図】図４
2009249845.tif 000002
【特許請求の範囲】
【請求項１】
ベースフィルム層の、一方の面にハードコート層を、他方の面にホットメルト接着剤からなるホットメルト層を、それぞれ備えたことを特徴とする床用目地テープ。
【請求項２】
前記ホットメルト接着剤が、粘着付与剤を含有することを特徴とする請求項１に記載の床用目地テープ。
【請求項３】
前記ホットメルト層のテープの中央ないし中央付近が、その周辺に比して厚くなっていることを特徴とする請求項１または請求項２に記載の床用目地テープ。
【請求項４】
前記ハードコート層の厚さが５μｍ以上１０μｍ以下であることを特徴とする請求項１ないし請求項３のいずれか１項に記載の床用目地テープ。
【請求項５】
前記ホットメルト層の表面のすくなくとも一部が粗面となっていることを特徴とする請求項１ないし請求項４のいずれか１項に記載の床用目地テープ。
【請求項６】
前記請求項１ないし請求項５のいずれか１項に記載の床用目地テープを用いることを特徴とする床目地の防汚施工方法。
【発明の詳細な説明】
【技術分野】
【０００１】
本発明は、Ｐ−タイル、セラミックタイルなどの床面に用いる、床材の目地部の汚れを防止する床用目地テープ、及び、そのような床用目地テープを用いる床目地の防汚施工方法に関する。
【背景技術】
【０００２】
コンクリートなどの床下面にＰ−タイル（樹脂製タイル）を布設してなるタイル敷き床面は、美しくかつ清掃が容易であるために、事務所、公共施設、店舗、飲食店などで広く採用されている。
【０００３】
Ｐ−タイルは一般的には３０ｃｍ四方などの比較的小型のものであり、複数、基本的には隙間なく敷き詰めて施工する。
【０００４】
ここでＰ−タイルは塩化ビニル樹脂、オレフィン樹脂等の比較的軟質な樹脂からなるが、使用の結果、その表面に細かい傷が発生し、この傷に汚れ成分が付着するので汚れて見える。このためにワックスコーティングによって細かい傷を隠す処理を行うが、この場合、コーティング処理に伴う前処理や後処理が必要になって時間がかかり、人件費がかさむ。また、これら処理時には通行禁止とする必要があるなど、様々な問題点があった。
【０００５】
このため、例えばＰ−タイルが施工された床に対して、一方の面に粘着剤層が形成された硬質なシート（一般的には厚さが１５０μｍ程度）からなる床用保護シートを貼り合わせて保護する技術が提案されている（特許文献１）。この技術によれば美観が維持されるとともに、Ｐ−タイル間のわずかな隙間への汚れ成分の侵入が防止され、極めて有効であると考えられた。
【０００６】
しかしながら、床用保護シートを実際に用いてみると、やはり大きい問題が残っていることが判った。
【０００７】
すなわち、床用保護シートは部分的に重ね合わせて隙間が生じないように施工する。その端部にも人が歩き、カートなどが通るが、その結果、図７にモデル的に示すように重ね合わされた上側の床用保護シート１１ａの端部から粘着剤１２が浸みだして広がり、この粘着剤１２に汚れ成分が付着して美観を著しく損なうことが判った。
【０００８】
これに対して、本発明者等は床用保護シートの施工後に、重ね合わされた上側の床用保護シート１１ａの端部に瞬間接着剤１６によって粘着剤の滲出防止処理を行うと云う方法について検討を行った。
【０００９】
この方法によれば、重ね合わされた上側の床用保護シート１１ａの端部からの粘着剤の滲出が生じないので、上記のような問題が解決するかに思われたが、実際に用いて見ると、硬化後の瞬間接着剤に割れが生じて粘着剤の滲出が防止できず、結局、滲出した粘着剤に汚れ成分が付着してしまうと云う結果となった。これは、貼り合わせ部の硬化後の瞬間接着剤が、足などにより踏まれることにより経時的に与えられる力で割れてしまうことによるものと考えられた。
【００１０】
さらに床用保護シートを一部重ね合わせて施工すると云う技術の場合、重ね合わせ部分は粘着剤層が２層存在することになるが、粘着剤は経時的に黄変する。このために、施工後しばらく経つと、この重ね合わせ部分が、他の部分より濃く黄変して見えるために著しく美観を損なう結果となることが判った。
【００１１】
このように、ワックスコーティングやそれに伴う処理などの施工後の処理が不要でありながら汚れにくく、かつ、美観が長期に亘って保たれる解決方法が求められていた。
【特許文献１】特願２００７−８５１１４公報
【発明の開示】
【発明が解決しようとする課題】
【００１２】
本発明は、上記した従来の問題点を改善する、すなわち、ワックスコーティングやそれに伴う処理などの施工後の処理が不要でありながら汚れにくく、かつ、美観が長期に亘って保たれる解決手段を提供することを目的とする。
【課題を解決するための手段】
【００１３】
本発明の床用目地テープは前記課題を解決するために、請求項１に記載の通り、ベースフィルム層の、一方の面にハードコート層を、他方の面にホットメルト接着剤からなるホットメルト層を、それぞれ備えたことを特徴とする床用目地テープである。
【００１４】
また、本発明の床用目地テープは、請求項２に記載の通り、請求項１に記載の床用目地テープにおいて、前記ホットメルト接着剤が、粘着付与剤を含有することを特徴とする。
【００１５】
また、本発明の床用目地テープは、請求項３に記載の通り、請求項１または請求項２に記載の床用目地テープにおいて、前記ホットメルト層のテープの中央ないし中央付近が、その周辺に比して厚くなっていることを特徴とする。
【００１６】
また、本発明の床用目地テープは、請求項４に記載の通り、請求項１ないし請求項３のいずれか１項に記載の床用目地テープにおいて、前記ハードコート層の厚さが５μｍ以上１０μｍ以下であることを特徴とする。
【００１７】
また、本発明の床用目地テープは、請求項５に記載の通り、請求項１ないし請求項４のいずれか１項に記載の床用目地テープにおいて、前記ホットメルト層の表面のすくなくとも一部が粗面となっていることを特徴とする。
【００１８】
本発明の床目地の防汚施工方法は、前記請求項１ないし請求項５のいずれか１項に記載の床用目地テープを用いることを特徴とする床目地の防汚施工方法である。
【発明の効果】
【００１９】
本発明の床用目地テープによれば、ベースフィルム層の、一方の面にハードコート層を、他方の面にホットメルト接着剤からなるホットメルト層を、それぞれ備えたために、自らも長期に亘って傷がつきにくく、結果として汚れないために目立たず、また、粘着剤を用いることがないのでその浸出、及び、粘着剤浸出によるごみ付着も生じず、また、熱を受けない限りは剥がれないので通常環境では剥がれも生じず、かつ、再施工の場合には再加熱すれば簡単に剥がすことができる、効果的にＰ−タイルなどの床目地の汚れ防止が可能となる。さらに粘着剤を用いないために施工後長期間経っても黄変が生じないので部分的な違和感を与えることもない。
【００２０】
さらに、前記ホットメルト接着剤が、粘着付与剤を含有するホットメルト接着剤であると、Ｐ−タイル表面の硬質な保護フィルム（アクリル系樹脂が主として用いられる）に対しての接着性が向上するので耐久性がより向上する。
【００２１】
さらに、前記ホットメルト層のテープの中央ないし中央付近が、その周辺に比して厚くなっていると、Ｐ−タイルの目地に隙間がある場合においても、経時後にもテープの隙間部分が反りにくく、そのために、光が床面に反射した場合にもテープ部が目立ちにくくなり、美観が損なわれることがない。
【００２２】
さらに、前記ハードコート層の厚さが５μｍ以上１０μｍ以下であると、耐久性が向上する。
【００２３】
さらに、前記ホットメルト層の表面のすくなくとも一部が粗面となっていると、巻きテープとした場合であっても離型性が付与されるので、離型紙が不要となり、取り扱いが向上するうえに低コスト化が可能である。
【００２４】
本発明の床目地の防汚施工方法によれば、上記のいずれか１つの床用目地テープを用いるので、結果として汚れないために目立たず、また、粘着剤を用いることがないのでその浸出、及び、粘着剤浸出によるごみ付着も生じず、また、熱を受けない限りは剥がれないので通常環境では剥がれも生じず、かつ、再施工の場合には再加熱すれば床用目地テープを簡単に剥がすことができるので、効果的にＰ−タイルなどの床目地の汚れ防止が可能となる。
【発明を実施するための最良の形態】
【００２５】
本発明の床用目地テープは上記のように、ベースフィルム層の、一方の面にハードコート層を、他方の面にホットメルト接着剤からなるホットメルト層を、それぞれ備えた床用目地テープである。
【００２６】
本発明の床用目地テープにおいてテープ幅としては適宜決定することができるが、特殊な場合を除き、その目的及び取り扱い性から通常５ｍｍ以上３０ｍｍ以下であることが好ましい。
【００２７】
ベースフィルムとしては、特殊な効果を求める場合を除き、無色透明であることが好ましい。
【００２８】
ベースフィルムを構成する樹脂としては、テープとしての巻き取り性、薄膜成膜性、施工性などを勘案して適宜選択できるが、透明性、耐収縮性、耐熱性などの点でポリエステル樹脂からなることが好ましく、その中でポリエチレンテレフタレートが安価で容易に入手できるのでより好ましい。
【００２９】
ベースフィルムの厚さとしてはテープとしての巻き取り性、施工性、施工後の床用目地テープとしての目立ちにくさ、施工後の強度などを勘案すると２５μｍ以上１５０μｍ以下であることが好ましく、より好ましい範囲としては３０μｍ以上８０μｍ以下である。
【００３０】
ハードコート層は床用目地テープの表面側に耐摩耗性、平面平滑性、光沢性、及び、耐傷つき性を付与するためのものであり、このため、ベースフィルム層を構成するベースフィルムよりも硬質のものであることが必要である。なお、ハードコート層は特殊な効果を求める場合を除き、無色透明であることが好ましい。
【００３１】
さらに、このようなハードコート層としては鉛筆硬度がＨ以上であることが好ましく、２Ｈ以上であることがより好ましい。
【００３２】
ハードコート層の厚さが５μｍ以上１０μｍ以下であることが好ましい。５μｍ未満であるとハードコート層としての効果が少なくなってしまう場合がある。一方、１０μｍ超であると、床用目地テープとして巻き取った場合に、あるいは、施工後の経時において、ハードコート層に割れが生じるおそれがある。
【００３３】
ここで、ハードコート層を形成する樹脂組成物としては光硬化型であると、ベースフィルム層の表面（片面）に樹脂組成物を必要厚さ塗布後に迅速かつ容易に硬化させることができるので、ハードコート層の形成が容易となる。このような光硬化型のハードコート層用樹脂は、日本化薬社、荒川化学社、日本合成化学工業社などから市販されている。
【００３４】
本発明において、ホットメルト層とベースフィルム層との接着性を向上させるために、ベースフィルムのホットメルト層形成面に、適宜選択したプライマ剤を用いてプライマ処理を施してからホットメルト層を形成してもよい。
【００３５】
ホットメルト層は加熱により接着性をもつホットメルト接着剤から形成する。
【００３６】
ホットメルト接着剤としては、ポリエステル系、変性オレフィン系、反応型ウレタン系、ＥＶＡ（エチレン−酢酸ビニル共重合体）系のものなどが市販されている。
【００３７】
ここでこのようなホットメルト接着剤主剤に対して粘着付与剤を添加した、粘着付与剤を含有するホットメルト接着剤であると、Ｐ−タイル表面の硬質な保護フィルム（アクリル系樹脂が主として用いられる）に対しての接着性が向上するので耐久性がより向上するので好ましい。このような粘着付与剤としては、ヒロダイン７５８９（ヤスハラケミカル社製）、エステルガムＨ（荒川化学社製）、ＹＳポリスターＴ（ヤスハラケミカル社製）などが挙げられる。
【００３８】
ホットメルト接着剤全体に対する粘着付与剤の添加量は、５重量％以上５０重量％以下の範囲であることが好ましい。すなわち、５重量％未満であると粘着付与剤添加の効果が得られにくく、５０重量％を越えて添加するとホットメルト接着剤としての充分な接着性が得られにくくなる。
【００３９】
ホットメルト層の厚さとしては、１０μｍ以上１００μｍ以下であることが好ましい。１０μｍ未満であると接着力が低くなり施工後の耐久性に問題が生じるおそれがある。１００μｍ超であると、ホットメルト接着剤の使用量の増加に伴う接着力の向上が得られにくく、かつ、コストが増大する。
【００４０】
このようなホットメルト層は、例えば押出ラミネートによってベースフィルム上に形成することができる。このホットメルト層に形成時にナシ地ローラを併用することにより、ホットメルト層表面をナシ地（粗面）化することができ、このように表面の少なくとも一部が粗面化されたホットメルト層としたときには、巻きテープとした場合であっても層間で離型性が付与されるので、離型紙が不要となり、低コスト化が可能となると共に、取り扱い性が向上し、またブロッキング（テープの巻き戻しができなくなってしまうこと）の発生が防止される。
【００４１】
本発明において、ベースフィルム層とホットメルト層との接着性を向上させるために、ベースフィルムのホットメルト層形成面に、適宜選択したプライマ剤を用いてプライマ処理を施してからホットメルト層を形成してもよい。
【００４２】
このようにして得られる床用目地テープを用いる床目地の防汚施工は、例えば次のようにして行うことができる。
【００４３】
Ｐ−タイルなどにより形成された床面に対し、粘着剤層が片面に形成された床用保護シート（例えば特許文献１に記載のもの）を貼り合わせる。
このとき、床用保護シート同士は、重なることなく端同士がつきあうように、そして可能な限り隙間が生じないように施工する。
【００４４】
次いで、これら床用保護シート同士からなる目地部上に適切な長さに切った本発明に係る床用目地テープをホットメルト層が下となるようにして当てる。このとき、別途粘着テープなどを用いて、床用目地テープを床に仮止めしても良い。ついで、ヘアドライアーやそれに類似する熱風機、などの加熱手段によって床用目地テープを加熱してそのホットメルト層のホットメルト接着剤が接着性を発揮する温度まで加熱させ、次いで、ローラなどの圧接手段により床用目地テープを床に対して圧接させることにより、容易に施工することができる。
【００４５】
上記加熱手段及び圧接手段の他に、アイロン、あるいは、加熱可能なローラなどの加熱と圧接を同時に行える加熱圧接手段を用いても良い。
【００４６】
床用目地テープの交換などの目的で床用目地テープを剥がす場合には、床用目地テープを加熱することで容易に床材から剥離させることができる。
【００４７】
図１に本発明の床用目地テープの一例Ａのモデル断面図を示す。
【００４８】
ベースフィルム層１の、一方の面にハードコート層２を、他方の面にホットメルト接着剤からなるホットメルト層４を、それぞれ備えた床用目地テープである。
【００４９】
図中の符号３はベースフィルム層１へのホットメルト層４の接着性向上のために行ったプライマ処理によるプライマ処理層である。ホットメルト層４の表面は図中の部分拡大モデル断面図に示したように粗面化されている。
【００５０】
図２には床用目地テープＡを用いて床目地の防汚施工を行った状態を示すモデル断面図である。図中符号１１は保護フィルム付きＰ−タイルで、Ｐ−タイル１１ｂとＰ−タイル１１ｂに粘着剤層（図示しない）を介して固定された保護フィルム層１１ａ（床用保護シート）とからなる。符号１４は目地の隙間、符号１２は床（コンクリート床）である。
【００５１】
上記のような床用目地テープＡを用いたときに、図２に示すように目地の隙間１４があった場合、図３に部分拡大モデル断面図を示したように床用目地テープＡの目地に相当する部分にわずかな凹み７が発生することがある。この凹み７は通常は目視されないが、照明器具、特に直線状の蛍光灯などが床面に映ったときには視認される場合があり、美観を損なうおそれがある。
【００５２】
このようなわずかな瑕疵の発生を防止するためには図４にモデル的に示すようなホットメルト層のテープの中央ないし中央付近が、その周辺に比して厚くなっている床用目地テープを用いることができる。
【００５３】
図４中符号Ｂを付して示されているのは本発明の床用目地テープの他の例であり、ベースフィルム層１の、一方の面にハードコート層２を、他方の面にホットメルト接着剤からなるホットメルト層４を、それぞれ備えた床用目地テープである。
【００５４】
図中の符号３はベースフィルム層１へのホットメルト層４の接着性向上のために行ったプライマ処理によるプライマ処理層である。
【００５５】
この床用目地テープではホットメルト層４のテープの中央にさらにホットメルト接着剤からなるホットメルト層５が形成されており、ホットメルト層全体としてみるとホットメルト層５形成部分はその周辺に比して厚くなっている。
【００５６】
ホットメルト層４のホットメルト層５が形成されている以外の部分の表面は図中の部分拡大モデル断面図に示したように粗面化されている。
【００５７】
図５には床用目地テープＢを用いて床目地の防汚施工を行った状態を示すモデル断面図である。図中符号１１は保護フィルム付きＰ−タイルで、Ｐ−タイル１１ｂとＰ−タイル１１ｂに粘着剤層（図示しない）を介して固定された保護フィルム層１１ａ（床用保護シート）とからなる。符号１４は目地の隙間である。目地の隙間１４が大きい場合においてもホットメルト層５部分はいわば補強材として機能するために経時利用においても床用目地テープＡで生じたような凹みの発生が防止される。一方、目地の隙間が狭い場合であっても、施工時にホットメルト層５を構成するホットメルト接着剤は目地の隙間に吸収されるので、施工後の床用目地テープＢの表面側にはホットメルト層５部分に凸部が形成されることはない。
【００５８】
このような床用目地テープＢは例えば図６にモデル的に示すように、上記床用目地テープＡをその長さ方向に移動させながら、そのホットメルト層４側に、図示しないノズルを用いて、加熱されて低粘度となったホットメルト接着剤５’を部分的に供給させ、その後、放冷させることにより製造することができる。
【００５９】
なお、ホットメルト接着剤５’はホットメルト層４を形成するものと同じものを用いても良いが、例えばロジン系の粘着付与剤とエチレン−エチルアクリレート系のホットメルト接着剤主剤とを混合したものを用いてもよく、このとき、この部分の溶着温度を下げることが可能となるのでより高い接着力を得ることができる。
【実施例】
【００６０】
以下に本発明の床用目地テープの実施例について具体的に説明する。
【００６１】
ベースフィルム層として３８μｍのポリエチレンテレフタレートからなるフィルム（幅１１０ｃｍ）の一方の面に光硬化型ハードコート用樹脂である日本合成化学工業社製ＵＶ−１４００Ｂを用いて、厚さ８μｍのハードコート層を形成した。このハードコート層の鉛筆硬度（ＪＩＳＫ５６００−５−４に準拠した鉛筆引っかき値）は４Ｈであった。
【００６２】
次いで、トルエン・酢酸エチルを体積比で２：１に混合した混合溶媒５００重量部にプライマ剤成分として大日精化社製セイカダインＰＥＴ−２１００重要部、及び、同セイカダインＰＥＴ−２用硬化剤２重量部とを加え、上記ベースフィルムの他方の面に換算乾燥目付０．３ｇ／ｍ２となるように塗布したのち、溶媒を蒸発させてプライマ処理をおこなった。
【００６３】
このプライマ処理面全体に対して、ホットメルト接着剤であるヤスハラケミカル社製ヒロダイン７５８９を押出ラミネートによって積層し、ホットメルト層を形成した。このときナシ地ローラを併用して、ホットメルト層の表面を粗面化した。
【００６４】
次いで、幅方向に複数配置したノズルを用いて、上記フィルムを移動させながらプライマ処理面に対して、エチレン−エチルアクリレート系ホットメルト接着剤主剤である日本ユニカー社製ＮＵＳ６０９０を７５重量部と粘着付与剤としてテンペンフェノール共重合体であるヤスハラケミカル社製マイティーエースＧ−１２５とを２５重量部とを２軸押出機によって混合して得たホットメルト接着剤を部分的に供給して畝状の凸状部（幅２ｍｍ、凸部高さ５０μｍ）を形成した。
【００６５】
上記畝状の凸状部が中央になるように切断し、幅１ｃｍの床用目地テープαを得て、巻き取った。
【００６６】
この床用目地テープαを用いて実際の床目地の防汚施工をおこなった。
【００６７】
具体的には、Ｐ−タイルによって施工された床面上に厚さ５０μｍのポリエチレンテレフタレートからなるフィルムの一方の面に厚さ３０μｍの粘着剤層（ヒロダイン７５８９からなる）を形成した特許文献１にかかる床用保護シートを互いの端部をつきあわせるようにして貼り合わせた。
【００６８】
床用保護シート同士によって形成された目地部に沿って床用目地テープαを置き、別の粘着テープを用いて、仮固定した。その後ヒートガンを用いて床用目地テープαを加熱しながらスキージーで上から押さえて目地部に密着させた。放冷後には容易には剥がれないように接着された。
【００６９】
その結果、１ヶ月後にも目地部の床用目地テープαには剥がれなく、汚れも付着しておらず、目視ではＰ−タイル部と一体に見える状態であった。なお、施工場所は、コンビニエンスストアで、例えば午後２時からの１時間での人の通行は１００人程度である。
【００７０】
また、上記畝状の凸状部形成に、ホットメルト接着剤主剤として日本ユニカー社製ＮＵＳ６０９０を７５重量部と粘着付与剤であるヤスハラケミカル社製マイティーエースＧ−１２５を２５重量部とを２軸押出機によって混合して得た粘着付与剤を含有するホットメルト接着剤の代わりに、日本ユニカー社製ＮＵＳ６０９０を８０重量部とヤスハラケミカル社製ＹＳポリスターＴ−１００を２０重量部とを混合して得たホットメルト接着剤を用いて作製した床用目地テープβを用いて同様に実際の床目地の防汚施工を行った場合も同様に、施工後１ヶ月後にも目地部の床用目地テープβには剥がれなく、汚れも付着しておらず、目視ではＰ−タイル部と一体に見える状態であった。
【００７１】
なお、床用目地テープαと同様に、ただし、ホットメルト層の粗面化を行わずに作製した床用目地テープα’は作製後室温で１日間放置したところ、施工に際して巻き戻ししにくいものとなっていたが、同様に作製後放置した床用目地テープαでは容易に巻き戻しできた。
【図面の簡単な説明】
【００７２】
【図１】本発明にかかる床用目地テープの一例Ａを示すモデル断面図及びその部分拡大モデル断面図である。
【図２】床用目地テープＡを用いて床目地の防汚施工を行った状態を示すモデル断面図及びその部分拡大モデル断面図である。
【図３】床用目地テープＡを用いて床目地の防汚施工を行った場合に経時的に生じる凹み７を説明するためのモデル図である。
【図４】本発明にかかる床用目地テープの一例Ｂを示すモデル断面図及びその部分拡大モデル断面図である。
【図５】床用目地テープＢを用いて床目地の防汚施工を行った状態を示すモデル断面図及びその部分拡大モデル断面図である。
【図６】床用目地テープＢのホットメルト層４のテープの中央にさらにホットメルト接着剤からなるホットメルト層５を形成する方法を示すモデル図である。
【図７】従来技術の問題を説明するモデル図である。
【図８】従来技術の問題を説明するモデル図である。
【符号の説明】
【００７３】
Ａ      本発明に係る床用目地テープ
Ｂ      本発明に係る床用目地テープ
１      ベースフィルム層
２      ハードコート層
３      プライマ処理層
４      ホットメルト層
５      ホットメルト層
【図１】
2009249845.tif 000003
【図２】
2009249845.tif 000004
【図３】
2009249845.tif 000005
【図４】
2009249845.tif 000006
【図５】
2009249845.tif 000007
【図６】
2009249845.tif 000008
【図７】
2009249845.tif 000009
【図８】
2009249845.tif 000010